Brevet FR2648158A1 — publié le 19901214

Procédé po=r le dépôt électrolytique d'une couche de nickel homogène sur un acier Ni-Cr La présente invention concerne un procédé pour Le dépôt -electrolytique d'une couche de nickel homogène sur un acier Ni-Cr. On sait que Le dépot électrolytique de nickel sur une surface d'acier implique une succession d'opérations qui sont -'un dégraissage, - un décapage de La surface à revêtir à l'aide d'un acide concentré, - un rinçage de la surface décapée à l'aide d'une soLution d'acide dilué, - et Le dépôt éLectroLytique du nickel sur La surface rincée. Or, lorsque cette série d'opérations est mise en oeuvre sur ur objet dont la-surface est en acier Ni-Cr, on remarque que ladite surface mise à nu lors du décapage est très rapidement sujette, lors des changements de bains, à une oxydation superficielle difficilement contrôlabLe et ayant des conséquences négatives sur les qualités de la couche de nickel ultérieurement déposée. La présente invention vise un procédé pour résoudre cette difficulté. Elle s'applique donc précisément à des pièces de grandes dimensions et (ou) à des pièces de masses importantes nécessitant des temps de transfert très longs. Le procédé selon l'invention est caractérisé en ce que pendant toute ta duree qui sépare l'opération de décapage jusqu au. recouvremént de la pièce à nickeler par la solution de nickelage, on assure la présence sur La surface de ladite pièce d'un film continu d'une solution d'acide diluée. Pour assurer sur ladite surface la présence d'un tel film on peut utiliser divers moyens ; le plus courant et industriellement le plus utilisé consiste à soumettre la pièce à un arrosage continu. Il a été dit que cet arrosage devait se poursuivre pendant toute La durée qui sépare La fin de l'opération de décapage de l'instant ou ladite pièce est entièrement recouverte par La solution de nickelage. Cette durée comprend- bien évidemment et surtout tous les moments où la surface décapée de ladite pièce peut se trouver en contact avec de L'air, c'est-à-dire notamment lorsque la pièce est transportée d'une cuve à une autre ou Lorsque la pièce, restant dans la même cuve, peut être en contact avec L'air du fait de la vidange ou du remplissage de ladite cuve. La solution diluée d'acide utilisée peut être quelconque ; très généralement, on utilise une solution contenant environ 5 X d'acide sulfurique. L'exemple non Liitati5. suivant illustre le crocéde selon L'invention. Le procédé décrit ci-dessus est appliqué pour le nickeLage de corps de vérin de grande dimension en acide allié au nickel et au chrome. Le corps de vérin est préalablement dégraissé dans une solution appropriée, rincé, puis décapé à l'aide d'une solution d'acide sulfurique à 400 g/l et avec L'utilisation d'un courant 2 électrique (disque en anode) de densité 20 à 30 A/cm2. Après l'opération de décapage, la pièce est déplace vers la cuve de nickelage sous un jet permanent d'acide sulfurique dilué obtenu par le biais d'un dispositif approprié, sur La surface à nickeler. L'arrosage de la surface n'est interrompu qu'après Le départ de l'opération de nickelage : - on évite toute réoxydation, même locaLisée et partielle, de la surface de l'acier NilCr, mise à nue Lors de l'opera- tion de décapage, - on peut éviter tout dépôt intempestif d'une mince couche de nickel lors du remplissage de la cuve par la solution de nickelage, - le procédé s'applique également pour le nickelage des disques de turbine à vapeur, dans une cuve d'électrolyse conformément à ce qui est décrit dans le brevet européen 037033. REVENDICATIONS 1. Procédé pour le dépôt électrolytique d'une couche de nickel homogène sur la surface d'un acier Ni-Cr, en évitant tout phénomène d'oxydation de ladite surface, caractérisé en ce que, pendant toute la durée qui sépare l'opération de décapage jusqu'au recouvrement de la pièce à nickeler par la solution de nickelage, on assure la présence sur la surface de ladite pièce d'un film continu d'une solution d'acide diluée. 2. Procédé selon L'une des revendications 1, caractérisé en ce que, pour assurer sur La surface de ladite pièce la présence dudit film continu de solution, on procède à l'arrosage de ladite piece. 3. Procédé selon l'une des revendications 1 et 2, caractérisé en ce oue la solution d'acide diluée est une solution contenant environ 5 % d'acide sulfurique.